FR 2849700 A1 20040709 FR 0300028 A 20030103 l Dispositif optique à indice de réfraction variable La présente invention se rapporte à un dispositif optique destiné à transmettre de la lumière à travers un milieu dont l'indice de réfraction est 5 modifiable selon les besoins de l'utilisateur. L'invention se rapporte aussi à un appareil utilisant ce dispositif optique. Elle s'étend en outre au procédé permettant de faire varier l'indice de réfraction d'un tel dispositif. Un dispositif optique destiné à transmettre la lumière, aussi appelé guide d'onde, comprend une partie guidante ou coeur et une partie gainante destinée à 1o confiner la lumière dans le coeur. Il peut s'agir d'un guide, dont le coeur est circulaire (fibre optique) ou rectangulaire, entouré d'une gaine optique d'indice moindre. Il peut aussi s'agir d'un guide plan, comportant également une couche guidante et une gaine, déposé sur un substrat servant de support. Depuis longtemps il existe des guides d'onde à base de verre siliceux. Des guides d'ondes 15 à base de polymères organiques ont ensuite été développés. Le fait de pouvoir modifier l'indice de réfraction d'un guide trouve de nombreuses applications dans les composants optiques. Ainsi les filtres sélectifs en longueur d'onde sont des composants essentiels pour les systèmes de communication. Les filtres permettent la séparation spectrale en réfléchissant 20 certaines longueurs d'onde et en transmettant les autres. La fonction de filtre est notamment assurée par des réseaux de diffraction dits réseaux de Bragg (Bragg grating). Un réseau de Bragg est un réflecteur sélectif en longueur d'onde ayant une structure périodique qui crée une modulation d'indice. Il est caractérisé par sa bande passante, c'est à dire le domaine de longueur d'onde qu'il laisse passer. Un 25 réseau donné présente généralement une réflexion maximale à une certaine longueur d'onde 4, appelée "longueur d'onde de Bragg". Elle est définie par la relation: Bob= 2.neff.A, o A est le pas du réseau de Bragg et neff est l'indice de réfraction effectif moyen du mode guidé fondamental incident sur le réseau. Lorsque l'indice peut être modifiée, la longueur d'onde de Bragg lb peut l'être 30 aussi et le filtre devient accordable. Les réseaux de Bragg peuvent être réalisés par des procédés optiques, mécaniques ou chimiques entraînant une modification physique du support. Depuis peu, il est possible de transformer une petite portion d'un guide d'onde en un filtre en induisant une variation périodique de l'indice de réfraction du coeur selon des traits régulièrement espacés d'une distance fixée. D'une façon générale, le changement de l'indice de réfraction effectif moyen neif d'un guide d'onde simple permet d'ajuster une longueur optique dans s un système. De cette manière on obtient par exemple un ajustement fin des fréquences caractéristiques du système. Les lasers accordables, les filtres accordables et les modulateurs sont d'autres exemples de composants qui utilisent de tels guides à indice variable. On peut citer par exemple un interféromètre à deux guides, de type 1o MACH-ZEHNDER ou MICHELSON, qui est utilisé pour obtenir notamment un filtre accordable ou un modulateur. Dans ce cas on fait varier l'indice de réfraction dans l'un des deux guides afin de modifier la transmission de l'interféromètre. Le filtre FABRY-PERROT est un interféromètre à ondes multiples dans lequel un changement d'indice provoque un décalage des fréquences de 15 résonance et qui peut être utilisé pour obtenir un filtre accordable. Un laser accordable est un autre cas particulier de ce type de filtre o la longueur optique de la cavité peut être ajustée afin de contrôler très précisément la longueur d'onde d'émission. Pour cela on dispose dans la cavité une section de phase qui est un guide d'onde dont l'indice est modifiable. On peut encore citer les multiplexeurs/démultiplexeurs à réseau de guides, parfois appelés "phasar" ou "AWG". La possibilité de modifier l'indice de réfraction des guides peut être utilisée pour accorder la réponse spectrale du composant. Bien entendu, on peut aussi modifier l'indice d'un guide simple ne faisant pas partie d'un système interférométrique. Par exemple dans une jonction, il peut 25 être important de modifier l'indice de réfraction d'un guide par rapport à un autre. Par exemple dans une jonction en Y, en changeant l'indice de l'un des deux bras de sortie, on va diriger le signal d'entrée vers l'une ou l'autre sortie. On a ainsi formé un commutateur ("digital optical switch") . Le besoin de tels systèmes est très important pour toutes les applications de commutation. Le brevet européen EP-0 496 278 décrit un dispositif optique dont l'indice de réfraction est contrôlé par un procédé basé sur le principe que l'indice de réfraction d'un matériau contenant des ions mobiles, c'est à dire un conducteur d'ions, varie de manière réversible en fonction du champ électrique qui lui est appliqué. Le dispositif optique comprend un conducteur d'ions, constitué d'une 35 matière transparente de masse moléculaire élevée contenant des ions mobiles, et au moins une paire d'électrodes en regard l'une de l'autre à travers le conducteur d'ions et en contact avec le conducteur d'ions. Lorsque le champ électrique est appliqué au conducteur par l'intermédiaire des électrodes, l'indice de réfraction est modifié dans au moins une zone du conducteur d'ions conformément au champ 5 électrique appliqué. Sous l'effet de la différence de potentiel appliquée aux électrodes, les ions contenus dans le conducteur se déplacent dans le matériau, de telle sorte que l'indice de réfraction du conducteur d'ions s'élève dans l'une de ses interfaces avec les électrodes et chute dans l'autre interface. Le dispositif fonctionne à basse tension, par exemple 20V. La capacité des électrodes décrites est très faible car l'accumulation des ions ne s'effectue que sur leur surface. De ce fait dès que la tension ne sera plus maintenue, la variation d'indice interfacial va rapidement disparaître par autodécharge. En outre la modification de l'indice de réfraction ainsi obtenue est limitée à l'interface de contact entre le conducteur d'ions et les électrodes. La 15 modification est de ce fait difficilement réversible et entraîne un phénomène de vieillissement. Enfin ce dispositif est d'utilisation peu aisée. Il a pour inconvénient de nécessiter le maintien permanent des électrodes sous une tension relativement élevée (20V) pour conserver l'indice de réfraction souhaité, ce qui conduit à une consommation de courant électrique non négligeable. La présente invention a pour but d'éliminer les inconvénients de l'art antérieur et, en particulier, de proposer un dispositif dans lequel la variation d'indice de réfraction réversible est obtenue dans la totalité du volume du matériau tout en nécessitant des tensions plus faibles. L'objet de la présente invention est un dispositif optique comprenant un 25 conducteur d'ions constitué d'une matière transparente à la lumière contenant des ions mobiles et au moins une paire d'électrodes, l'indice de réfraction dans au moins une zone dudit conducteur d'ions étant susceptible de varier sous l'effet de la tension appliquée entre lesdites électrodes, caractérisé en ce que lesdites électrodes sont aptes à absorber et désorber des ions et sont en contact ionique 30 avec ledit conducteur d'ions. Une tension appliquée aux électrodes fait varier la concentration ionique dans le conducteur. Cette variation de concentration se propage par diffusion au sein du conducteur ionique. La variation de la concentration dépend de la capacité des électrodes à absorber et à désorber les ions, et de la quantité d'ions présents dans le conducteur. La variation de concentration des ions induit une variation de l'indice de réfraction du conducteur. Les électrodes utilisées contiennent une matière électrochimiquement active dont une fonction est d'absorber et de retenir les ions extraits du conducteur 5 ionique. Chacune des électrodes contient une matière électrochimiquement active qui est choisie parmi les matières actives connues aptes à remplir cette fonction et en particulier parmi un charbon actif, un polymère conducteur et un matériau d'insertion apte à insérer des ions dans sa structure. Selon une première variante, les électrodes contiennent comme matière 1o électrochimiquement active un charbon actif. De préférence on utilise un charbon actif ayant une surface spécifique supérieure à 200m2/g. Ces électrodes sont aussi appelées électrodes "bloquantes" car elles stockent les ions selon le principe de la double couche électrochimique de Helmotz. La quantité d'ions susceptible d'être stockée est proportionnelle à la surface spécifique du matériau. Dans ce cas la 15 quantité Q d'ions absorbés par les électrodes est proportionnelle à la tension V appliquée entre les deux électrodes selon la relation: Q = C x V dans laquelle C est la capacité des électrodes à absorber et désorber des ions, exprimée en Farad. Selon une deuxième variante, une première électrode contient comme matière électrochimiquement active un matériau apte à insérer des cations dans sa 20 structure et une seconde électrode contient comme matière électrochimiquement active un matériau d'insertion apte à insérer des anions dans sa structure. De préférence le matériau apte à insérer des cations dans sa structure est choisi parmi un oxyde de métaux de transition, un sulfure, un sulfate et leurs mélanges. Et de préférence encore le matériau apte à insérer des anions dans sa structure est 25 choisi parmi un oxyde graphitique, un graphite, un coke, un noir de carbone et un carbone vitreux. Parmi les oxydes de métaux de transition utilisables dans la présente invention, on peut citer l'oxyde de vanadium, les oxydes lithiés de manganèse, de nickel et/ou de cobalt, et leurs mélanges. Selon une troisième variante, les électrodes contiennent comme matière 30 électrochimiquement active un polymère conducteur. De préférence, le polymère conducteur est choisi parmi un polypyrrole, un polythiophène, une polyaniline, un polyacéthylène et un polyparaphénylène. La plupart de ces matériaux peuvent être dopés N ou P. Un matériau dopé P absorbera les anions (ion chargé négativement) et un matériau dopé N absorbera les cations (ion chargé 35 positivement). Il est bien entendu possible de combiner entre elles les électrodes correspondant aux trois variantes précédemment décrites. Dans la présente invention les électrodes sont des électrodes volumiques, c'est à dire que la totalité de leur volume est impliquée dans la réaction 5 électrochimique. Elles possèdent donc une capacité élevée. De ce fait dès que la tension ne sera plus maintenue, l'effet mémoire jouera de manière importante et la variation d'indice obtenu ne variera quasiment pas. Cependant pour conserver l'indice de réfraction à la valeur précise choisie, il est préférable de maintenir le potentiel appliqué. Ainsi toute dérive est évitée pour une consommation 10 énergétique pratiquement nulle, car très inférieure à 1pA. Le dispositif selon la présente invention comprend un conducteur d'ions contenant des ions mobiles. Le conducteur comprend au moins un cation et au moins un anion. Le cation peut être choisi parmi Li', Na', K+, Ca2+ et NH4-. L'anion peut être choisi parmi CF3SO3-, N(CF3SO2)2-, N(C2F5SO2)2-, C(CF3SO2)3-, 15 CF3CO3-, C104-, BF4-, AsF6-, PF6-, BH4-, SCN-, N3, 1- et Br. De préférence le matériau constituant le conducteur d'ions est choisi parmi un polymère contenant un sel dissocié et un polymère contenant un sel dissout dans un solvant. On entend par polymère contenant un sel dissocié, un polymère qui 20 complexe un sel ionisable. Dans ce cas le polymère joue un rôle actif vis à vis du sel car il contribue à sa dissociation et à la solvatation des ions. On le nomme aussi polymère sec car il ne contient pas de solvant. On peut choisir comme polymère contenant un sel dissocié, un polyéther ou un polyoxyéthylène. On entend par polymère contenant un sel dissout dans un solvant, un 25 polymère gonflé par un solvant qui contient un sel dissocié. Le polymère est dit alors gélifié ou plastifié, et la solution liquide de sel est souvent appelé plastifiant. Dans ce cas, le polymère joue un rôle passif vis à vis du sel car il ne contribue que de manière négligeable à sa dissociation et à la solvatation des ions. On peut choisir comme polymère contenant un sel dissout dans un solvant: un polymère 30 thermoplastique, un homopolymère fluoré ou un copolymère fluoré. Dans le cas o le polymère contenant un sel dissout dans un solvant est un polymère thermoplastique, il est choisi de préférence parmi un polyacrylonitrile, un polyméthacrylate de méthyle, un polychlorure de vinyle et leurs copolymères. Parmi les sels utilisables dans la présente invention, on pourra choisir de 35 manière non exhaustive parmi un sel de lithium, un sel de sodium, un sel de potassium, un sel de calcium, un sel d'ammonium, et un mélange de ces sels. Comme sel de lithium on choisira de préférence le perchlorate de lithium LiCIO4, I'hexafluoroarsénate de lithium LiAsF6, I'hexafluorophosphate de lithium LiPF6, le tétrafluoroborate de lithium LiBF4, le trifluorométhanesulfonate de lithium 5 LiCF3SO3, le trifluorométhanesulfonimide de lithium LiN(CF3SO2)2 (LiTFSI), le trifluorométhanesulfoneméthide de lithium LiC(CF3SO2)3 (LiTFSM) ou le bis(perfluoroéthylsulfonimide) de lithium LiN(C2F5SO2)2 (BETI). Comme sel d'ammonium on peut utiliser le chlorure de tétralkylammonium. Le conducteur d'ions à base de polymère contenant des ions mobiles o comme décrit précédemment est indclu dans un guide d'onde. Ce guide d'onde comporte une partie guidante qui est entourée d'une partie gainante. Lorsqu'on souhaite modifier l'indice de réfraction de la partie guidante conducteur ionique et dans le cas o les électrodes ne sont pas au contact direct de la partie guidante mais en sont séparées par une couche du matériau de la partie gainante, ce 5 matériau doit être également conducteur ionique afin d'assurer la continuité du contact ionique entre les électrodes et la partie guidante. Selon un premier mode de réalisation de l'invention, les électrodes sont au contact physique de la partie guidante. Selon une variante, la partie guidante et la partie gainante sont 20 conducteur ionique. Dans ce cas, la variation d'indice affectera aussi bien la partie guidante que la partie gainante. Selon une autre variante, la partie guidante est conducteur ionique et la partie gainante n'est pas conducteur ionique. Dans ce cas, la variation d'indice affectera seulement la partie guidante. Selon un deuxième mode de réalisation, les électrodes sont disposées au contact physique de la partie gainante, mais ne sont pas en contact avec la partie guidante. Selon une variante, la partie guidante et la partie gainante sont conducteur ionique. Les électrodes sont alors en contact ionique avec la partie 0 guidante par l'intermédiaire de la partie gainante. Lors de l'application d'une tension entre les électrodes, la variation de concentration du sel se propage par diffusion dans tout le volume de la partie gainante et de la partie guidante. Compte-tenu des très faibles dimensions d'une fibre optique ou d'un guide d'onde, cette diffusion s'effectue quasi-instantanément. Selon une autre variante, la partie guidante n'est pas conducteur ionique et la partie gainante est conducteur ionique. Les électrodes sont alors en contact ionique seulement avec la partie gainante. Dans ce cas la variation de concentration du sel, et donc la variation d'indice de réfraction, ne se produit que 5 dans la partie gainante, ce qui résulte en une modification de l'indice de réfraction effectif moyen neff du guide d'onde. Selon un troisième mode de réalisation, les électrodes sont respectivement disposées de part et d'autre de la partie guidante. Selon un quatrième mode de réalisation, les électrodes sont 10 respectivement disposées du même côté de ladite partie guidante. Lors de l'application d'une tension entre les électrodes, la variation de concentration du sel se propagera par diffusion dans tout le volume de la partie gainante et de la partie guidante quelle que soit la position relative des électrodes. Selon une première forme d'exécution, le guide d'onde est une fibre 15 optique comprenant un coeur constituant la partie guidante et une gaine optique constituant la partie gainante. Cette fibre est aussi appelée "fibre optique plastique" (POF). Selon une deuxième forme d'exécution, le guide d'onde est un guide d'onde plan, déposé sur un substrat, comprenant une couche guidante, constituant 20 la partie guidante, entourée d'une gaine, constituant la partie gainante. Le guide d'onde peut en outre être entouré d'un superstrat. Bien entendu les fibres optiques et les guides d'ondes auxquels s'applique l'invention peuvent être fabriqués en employant tout procédé connu. Selon une forme particulière de réalisation de la présente invention, la 25 partie guidante comprend un réseau de Bragg. L'avantage le plus remarquable de la présente invention réside dans le fait que la modification de l'indice subsiste pendant une période de temps relativement longue même lorsque la tension cesse d'être appliquée, à la différence de ce qui est connu. Il suffit d'appliquer une tension différente pour faire varier à nouveau 30 l'indice. Ainsi l'utilisateur pourra accorder la valeur de l'indice à ses besoins en permanence. En outre la variation d'indice s'applique à la totalité du volume du conducteur ionique. La réversibilité est excellente: 10 millions de cycles ont été effectués avec des électrodes bloquantes ayant comme matière active du charbon actif. L'invention est plus particulièrement destinée à être utilisée avec des guides d'onde de type "monomode". La présente invention a encore pour objet un procédé pour modifier l'indice de réfraction d'un conducteur d'ions, constitué d'une matière transparente à la lumière contenant des ions mobiles, au moyen d'au moins une paire d'électrodes, caractérisé en ce qu'il comporte les étapes suivantes: - on dispose les électrodes en contact ionique avec le conducteur ayant un indice io de réfraction initial, - on applique une tension entre les électrodes de manière à provoquer la variation de l'indice initial, - on obtient ledit conducteur ionique avec un indice de réfraction modifié, - on supprime la tension appliquée, et ledit indice de réfraction modifié est 15 maintenu. Le procédé selon l'invention a comme avantage de nécessiter l'application de tensions plus faible que dans les procédés connus pendant une courte durée. La tension appliquée est de préférence au plus égale à 5 Volts. Au-delà des réactions irréversibles pourraient se produire qui feront vieillir prématurément le 20 dispositif. Il n'est pas nécessaire d'appliquer la tension pendant une durée très longue. La tension peut être appliquée pendant une durée comprise entre 10 et 100 millisecondes. D'autres caractéristiques et avantages de la présente invention apparaîtront au cours des exemples suivants de réalisation, donnés bien entendu 25 à titre illustratif et non limitatif, et dans le dessin annexé. La figure 1 représente en coupe longitudinale un premier mode de réalisation de l'invention dans lequel le conducteur ionique est une fibre optique. La figure 2 représente en coupe transversale un deuxième mode de réalisation de l'invention dans lequel le conducteur ionique est un guide d'onde 30 plan. La figure 3 montre une variante du deuxième mode de réalisation dans lequel la disposition des électrodes est différente. La figure 4 représente en coupe transversale un troisième mode de réalisation de l'invention dans lequel le conducteur ionique est un guide d'onde plan. La figure 5 montre une variante du troisième mode de réalisation dans lequel la disposition des électrodes est différente. La figure 6 représente en coupe transversale un quatrième mode de réalisation de l'invention dans lequel le conducteur ionique est un guide d'onde plan. La figure 7 représente en coupe longitudinale un cinquième mode de 10 réalisation de l'invention dans lequel le conducteur ionique est un guide d'onde comprenant un réseau de Bragg. La figure 8, analogue à la figure 7, montre une variante du cinquième mode de réalisation dans lequel la disposition des électrodes est différente. La figure 1 représente un dispositif 10 selon l'invention comportant une 15 fibre optique il comprenant un coeur 12 entouré d'une gaine optique 13. Le coeur 12, d'indice de réfraction nl2, est constitué d'un matériau comprenant un mélange composé de 80% en poids de 0', O'-bis (2aminopropyl) polyéthylène glycol 1 900 (vendu sous la marque "JEFFAMINE" par la société HUNTSMAN) et de 20% en poids d'éthylène glycol diglycidyl éther (fourni par la 20 société ALDRICH), dans lequel on ajoute un sel qui est de l'iodure de sodium Nal à la concentration de 1M, et un catalyseur de réticulation qui est du perchlorate de lithium LiCIO4 à la concentration de 0,1M. La gaine optique 13, ayant un indice de réfraction n,3 inférieur à n12, est constituée d'un matériau analogue à celui du coeur dans lequel un additif fluoré a 25 été ajouté afin d'en diminuer l'indice de réfraction. Le dispositif 10 comporte en outre une première électrode 14 et une seconde électrode 15 disposées de part et d'autre de la fibre optique 11. Les électrodes 14 et 1 5 sont en contact ionique avec le coeur 12 par l'intermédiaire de la gaine 13, elle-même conducteur ionique. Les deux électrodes 14 et 15 sont identiques et constituées d'un mélange 30 comprenant 50% en poids de charbon actif BRX fabriqué par la société NORIT et de 50% en poids du matériau constitutif du coeur 12. Le dispositif 20 selon l'invention, représenté sur la figure 2, comporte un guide d'onde plan comprenant une couche guidante 21, ayant un indice de réfraction n2, constituée d'un matériau analogue à celui du coeur 12 de la 35 figure 1, mais dans lequel un additif soufré a été ajouté afin d'en augmenter l'indice de réfraction. La couche guidante 21 est entourée d'une gaine 22, ayant un indice de réfraction n22 inférieur à n2, constituée d'un matériau analogue à celui du coeur 12 de la figure 1. La couche guidante 21, entourée de la gaine 22, est déposée sur un substrat 23 qui est de préférence en silicium Si ou en 5 phosphorure d'indium InP. Le dispositif 20 comporte en outre une première électrode 24 et une seconde électrode 25 disposées de part et d'autre du guide d'onde et au contact physique de la couche guidante 21: elles sont ainsi en contact ionique avec la couche guidante 21. Les deux électrodes 24 et 25 sont identiques et constituées d'un matériau analogue à celui des électrodes 14 et 15 io de la figure 1. On applique entre les deux électrodes 24 et 25 une tension de 2,2 Volts afin de provoquer une variation de l'indice n2, de la couche guidante 21 du guide d'onde. On obtient une variation An2l = 5.10-2. La capacité du dispositif 20 est de 0,02 Farad. Une fois obtenue la variation d'indice An2l, si on souhaite 15 maintenir la tension entre les électrodes 24 et 25, on observe un courant qui est très inférieure à lpA. Si on supprime la tension imposée, la variation d'indice se maintient au moins pendant plusieurs heures. Le retour à l'état initial s'effectue ensuite très lentement. Dans le cas présent, la gaine 22 est également constituée d'un matériau conducteur d'ions. Par diffusion, il se produit simultanément une 20 variation de l'indice de réfraction n22 de la gaine 22. La figure 3 montre un autre dispositif 30 selon l'invention comportant un guide d'onde plan comprenant une couche guidante 31, ayant un indice de réfraction n3l, entourée d'une gaine 32, ayant un indice de réfraction n32 inférieur à n31 constituée d'un matériau analogue à celui de la gaine optique 13 de la 25 figure 1. La couche guidante, constituée d'un matériau analogue à celui du coeur 12 de la figure 1 mais ne contenant pas de sel Nal (iodure de sodium), n'est pas conductrice ionique. La couche guidante pourrait aussi être constituée de silice. Le guide d'onde est déposé sur un substrat 33 analogue à celui de la figure 2. Le dispositif 30 comporte en outre une première électrode 34 et une 30 seconde électrode 35 disposées dans la gaine 32 de part et d'autre de la partie guidante 31, mais qui ne sont pas en contact physique avec la partie guidante 31. Le matériau constitutif de la gaine 32 étant conducteur ionique, les électrodes 34 et 35 sont ainsi en contact ionique avec la couche guidante 31 par l'intermédiaire de la gaine 32. Les deux électrodes 34 et 35 sont identiques et constituées d'un 35 matériau analogue à celui des électrodes 14 et 15 de la figure 1. De même que précédemment, on applique entre les deux électrodes 34 et 35 une tension de 2,2 Volts afin de provoquer une variation de l'indice n32 de la gaine 32 du guide d'onde. On obtient une variation An32 = 5.10-2. La capacité du dispositif 30 est de 0,02 Farad. Une fois obtenue la variation d'indice An32, si on 5 souhaite maintenir la tension entre les électrodes 34 et 35, on observe un courant qui est très inférieure à IpA. Si on supprime la tension imposée, la variation d'indice se maintient au moins pendant plusieurs heures. Le retour à l'état initial s'effectue ensuite très lentement. Dans le cas présent, le matériau constitutif de la couche guidante 31 n'est pas conducteur ionique puisqu'il de contient pas de 1o sel (Nal). Il ne produit donc pas de variation de l'indice de réfraction n31 de la couche guidante 31. L'utilisation d'une telle couche guidante dont le matériau constitutif n'est pas conducteur d'ion a pour avantage de permettre l'optimisation des caractéristiques optiques du matériau utilisé sans autre considération. Dans le dispositif 40 de la figure 4, on a représenté un guide d'onde plan 15 comprenant une couche guidante 41, ayant un indice de réfraction n4"1 constituée d'un matériau analogue à celui du coeur 12 de la figure 1. La couche guidante 41 est entourée d'une gaine 42, ayant un indice de réfraction n42 inférieur à n41, constituée d'un matériau analogue à celui de la gaine optique 13 de la figure 1. Le guide d'onde est déposé sur un substrat 43 analogue à celui de la figure 2. Le 20 dispositif 40 comporte en outre une première électrode 44 et une seconde électrode 45 disposées du même côté et au contact physique de la couche guidante 41: elles sont ainsi en contact ionique avec la couche guidante 41. L'électrode 44 est constituée d'un mélange comprenant 50% en poids de polythiophène et de 50% en poids du matériau constitutif du coeur 12 de la 25 figure 1. L'électrode 45 est constituée d'un mélange comprenant 50% en poids de polypyrrole et de 50% en poids du matériau constitutif du coeur 12 de la figure 1. Dans le dispositif 50 de la figure 5, on a représenté un guide d'onde plan analogue à celui de la figure 4 comprenant une couche guidante 51, ayant un indice de réfraction n.1 entourée d'une gaine 52, ayant un indice de réfraction n,2 30 inférieur à n5,. Le guide d'onde est déposé sur un substrat 53 analogue à celui de la figure 2. Le dispositif 50 comporte en outre une première électrode 54 et une seconde électrode 55 disposées dans la gaine 52, du même coté de la couche guidante 51 et en contact ionique avec elle par l'intermédiaire du matériau conducteur ionique de la gaine 52. Les électrodes 54 et 55 sont identiques et 35 constituées d'unmatériau analogue à celles de la figure 4. La figure 6 montre un autre dispositif 60 selon l'invention comportant un guide d'onde plan comprenant une couche guidante 61 ayant un indice de réfraction n6" constituée d'un matériau analogue à celui du coeur 12 de la figure 1 dans lequel un additif soufré a été ajouté afin d'en augmenter l'indice de s réfraction. La couche guidante 61 est entourée d'une gaine 62 ayant un indice de réfraction n33 inférieur à n31, constituée d'un matériau analogue à celui du coeur 12 de la figure 1. Le guide d'onde est déposé sur un substrat 63 analogue à celui de la figure 2. Le dispositif 60 comporte en outre une première électrode 64 et une seconde électrode 65 disposées dans la gaine 62, du même coté par io rapport à la couche guidante 61 et en contact ionique avec elle par l'intermédiaire de la gaine 62, elle-même conducteur ionique. L'électrode 64 est constituée d'un mélange comprenant 50% en poids de polythiophène et de 50% en poids du matériau constitutif du coeur 12 de la figure 1. L'électrode 65 est constituée d'un mélange comprenant 50% en poids de polypyrrole et de 50% en poids du 15 matériau constitutif du coeur 12 de la figure 1. Sur la figure 7, on a représenté un dispositif 70 selon l'invention. Un guide d'onde comprend une couche guidante 72, ayant un indice de réfraction n7l, est entouré d'une gaine optique 73 ayant un indice de réfraction n73 inférieur à n72. La couche guidante 72 constituée de silice n'est pas conductrice ionique. La gaine 20 optique 73 est constituée d'un matériau analogue à celui de la gaine optique 13 de la figure 1. Le dispositif 70 comporte en outre une première électrode 74 et une seconde électrode 75 disposées dans la gaine optique 73 de part et d'autre de la couche guidante 71. Les électrodes 74 et 75 sont ainsi en contact ionique avec la gaine 73, elle-même conducteur ionique. Les électrodes 74 et 75 sont 25 identiques et constituées d'un matériau analogue à celui des électrodes 14 et 15 de la figure 1. Une portion de la couche guidante 72 de la fibre 71 est utilisée comme filtre ajustable. On y a formé un réseau de Bragg 76 qui consiste en une variation périodique d'amplitude An72 de l'indice de réfraction de la couche 72 autour de sa 30 valeur moyenne n72 avec une période spatiale A (pas du réseau) le long de l'axe de propagation de l'onde. Le réseau de Bragg peut aussi être obtenu par une variation de l'indice An73 de la gaine 73 autour de sa valeur moyenne n73. Si on applique une tension U, par exemple de 3 Volts, entre les électrodes 74 et 75, la variation de l'indice effectif moyen du guide neff induite par cette tension engendre une variation de la longueur d'onde centrale Xb du filtre, au travers de la relation Xb = 2.neff.A. L'indice de réfraction effectif moyen neff représente une grandeur caractéristique du filtre qui est une fonction de n72 et n73. C'est la raison pour 5 laquelle on peut obtenir une variation de neif en faisant varier soit n72, soit n73, ou bien encore les deux à la fois. Le sens de la variation de l'indice neff dépend des indices respectifs du sel et du polymère constituant le conducteur d'ions: si le sel a un indice supérieur à celui du polymère, la sortie du sel va faire baisser l'indice du coeur et inversement. Bien entendu un guide d'onde comportant un réseau de Bragg peut être réalisé non seulement avec une fibre optique mais aussi en utilisant n'importe quel autre type de guide d'onde, notamment les guides d'onde plans de l'optique intégrée. Dans le cas présent, un réseau de Bragg peut être dans la partie guidante î5 en silice par un procédé connu optique, mécanique ou chimique entraînant une modification physique du support. On peut réaliser l'inscription d'un réseau de Bragg dans un polymère notamment sous l'effet d'une irradiation. Il suffit pour cela que le polymère soit photosensible. L'utilisation d'un procédé holographique a aussi été mentionné (B. L. Booth et al. : Polyguide T Polymeric Technology For 20 Optical Interconnect Circuits And Components, SPIE 1 997). Les réseaux de Bragg sont particulièrement utilisés dans les dispositifs destinés aux applications WDM (multiplexage en longueur d'onde). Sur la figure 8, on a représenté un dispositif 80 selon l'invention. Un guide d'onde comprend une couche guidante 82, ayant un indice de réfraction n72, est 25 entouré d'une gaine optique 83 ayant un indice de réfraction n73 inférieur à n72. La couche guidante 82 est constituée d'un matériau analogue à celui du coeur 12 de la figure 1. La gaine optique 83 est constituée d'un matériau analogue à celui de la gaine optique 13 de la figure 1. Le dispositif 80 comporte en outre une première électrode 84 et une seconde électrode 85 disposées du même côté et au 30 contact physique de la couche guidante 82: elles sont ainsi en contact ionique avec la couche guidante 82. Les électrodes 84 et 85 sont identiques et constituées d'un matériau analogue à celui des électrodes 14 et 15 de la figure 1. REVENDICATIONS 1. Dispositif optique comprenant un conducteur d'ions constitué d'une matière transparente à la lumière contenant des ions mobiles et au moins une paire d'électrodes, l'indice de réfraction dans au moins une zone dudit conducteur d'ions 5 étant susceptible de varier sous l'effet de la tension appliquée entre lesdites électrodes, caractérisé en ce que lesdites électrodes sont aptes à absorber et désorber des ions et sont en contact ionique avec ledit conducteur d'ions. 2. Dispositif selon la revendication 1, dans lequel chacune desdites électrodes contiennent une matière électrochimiquement active choisie parmi un charbon io actif, un polymère conducteur et un matériau d'insertion apte à insérer des ions dans sa structure. 3. Dispositif selon la revendication 1, dans lequel lesdites électrodes contiennent comme matière électrochimiquement active un charbon actif. 4. Dispositif selon la revendication 3, dans lequel ledit charbon actif a une i5 surface spécifique supérieure à 200m2/g. 5. Dispositif selon la revendication 1, dans lequel la première desdites électrodes contient comme matière électrochimiquement active un matériau apte à insérer des cations dans sa structure et la seconde desdites électrodes contient comme matière électrochimiquement active un matériau d'insertion apte à insérer 20 des anions dans sa structure. 6. Dispositif selon la revendication 5, dans lequel ledit matériau apte à insérer des cations dans sa structure est choisi parmi un oxyde de métaux de transition, un sulfure, un sulfate et leurs mélanges. 7. Dispositif selon la revendication 5, dans lequel ledit matériau apte à insérer 25 des anions dans sa structure est choisi parmi un oxyde graphitique, un graphite, un coke, un noir de carbone et un carbone vitreux. 8. Dispositif selon la revendication 1, dans lequel lesdites électrodes contiennent comme matière électrochimiquement active un polymère conducteur. 9. Dispositif selon la revendication 8, dans lequel ledit polymère conducteur est choisi parmi un polypyrrole, un polythiophène, une polyaniline, un polyacéthylène et un polyparaphénylène. 10. Dispositif selon l'une des revendications précédentes, dans lequel ledit 5 conducteur d'ions contient des ions mobiles comprenant au moins un cation choisi parmi Li+, Na+, K+, Ca2+ et NH4+ et au moins un anion choisi parmi CF3SO3- , N(CF3SO2)2-, N(C2FsSO2)2', C(CF3SO2)3-, CF3CO3-, CIO4-, BF4-, AsF6-, PF6-, BH4-, SCN-, N3', I- et Br. 11. Dispositif selon la revendication 10, dans lequel le matériau constituant o ladite partie guidante est choisi parmi un polymère contenant un sel dissocié et un polymère contenant un sel dissout dans un solvant. 12. Dispositif selon la revendication 11, dans lequel ledit polymère contenant un sel dissout est choisi parmi un polyéther et un polyoxyéthylène, 1 3. Dispositif selon la revendication 11, dans lequel ledit polymère contenant un sel dissout dans un solvant est choisi parmi un polymère thermoplastique, un homopolymère fluoré et un copolymère fluoré. 14. Dispositif selon la revendication 13, dans lequel ledit polymère contenant un sel dissout dans un solvant est un polymère thermoplastique choisi parmi un polyacrylonitrile, un polyméthacrylate de méthyle, un polychlorure de vinyle et 20 leurs copolymères. 15. Dispositif selon l'une des revendications 1 1 à 14, dans lequel ledit sel est choisi parmi le perchlorate de lithium, I'hexafluoroarsénate de lithium, I'hexafluorophosphate de lithium, le tétrafluoroborate de lithium, le trifluorométhanesulfonate de lithium, le trifluorométhanesulfonimide de lithium, le 25 trifluorométhanesulfoneméthide de lithium, le bis(perfluoroéthylsulfonimide) de lithium et le chlorure de tétralkylammonium. 16. Dispositif selon l'une des revendications précédentes, dans lequel ledit conducteur d'ions est inclu dans un guide d'onde comprenant une partie guidante et une partie gainante. 17. Dispositif selon la revendication 16, dans lequel lesdites électrodes sont disposées au contact physique de ladite partie guidante. 18. Dispositif selon la revendication 17, dans lequel ladite partie guidante et ladite partie gainante sont conducteur ionique. 19. Dispositif selon la revendication 17, dans lequel ladite partie guidante est conducteur ionique et ladite partie gainante n'est pas conducteur ionique. 20. Dispositif selon la revendication 16, dans lequel lesdites électrodes sont disposées au contact physique de ladite partie gainante. 21. Dispositif selon la revendication 20, dans lequel ladite partie guidante et ladite partie gainante sont conducteur ionique. 22. Dispositif selon la revendication 20, dans lequel ladite partie guidante n'est io pas conducteur ionique et ladite partie gainante est conducteur ionique. 23. Dispositif selon la revendication 16, dans lequel lesdites électrodes sont respectivement disposées de part et d'autre de ladite partie guidante. 24. Dispositif selon la revendication 16, dans lequel lesdites électrodes sont respectivement disposées du même côté de ladite partie guidante. 25. Dispositif selon l'une des revendications 16 à 24, dans lequel ledit guide d'onde est une fibre optique. 26. Dispositif selon l'une des revendications 1 6 à 24, dans lequel ledit guide d'onde est un guide d'onde plan. 27. Dispositif selon l'une des revendications 16 à 26, dans lequel ladite partie 20 guidante comprend un réseau de Bragg. 28. Procédé pour modifier l'indice de réfraction d'un conducteur d'ions, constitué d'une matière transparente à la lumière contenant des ions mobiles, au moyen d'au moins une paire d'électrodes, caractérisé en ce qu'il comporte les étapes suivantes: - on dispose lesdites électrodes en contact ionique avec ledit conducteur ayant un indice de réfraction initial, - on applique une tension entre lesdites électrodes de manière à provoquer la variation dudit indice initial, - on obtient ledit conducteur ionique avec un indice de réfraction modifié, 2849700 17 - on supprime la tension appliquée, et ledit indice de réfraction modifié est maintenu. 29. Procédé selon la revendication 28, dans lequel ladite tension est au plus égale à 5 Volts. 30. Procédé selon l'une des revendications 23 et 24, dans lequel ladite tension est appliquée pendant une durée comprise entre 10 et 100 millisecondes.